Dans la construction on utilise depuis un certain temps des plaques ou tôles métalliques, par exemple comme revêtement de murs, sur lesquelles adhère directeraent ou par interposition d'une couche de peinture une mousse phénolique. Ces plaques possèdent grâce à cet enrobage un pouvoir isolant thermique et sonore considérable. Toutefois, une plaque ou tble métallique non galvanisée peut entre atteinte par la corrosion, ce qui constitue un desavantage sérieux. On a donc déjà essayé de remplacer les nlaques ou tôles métalliques ordinaires par des plaques ou tôles métalliques galvanisées, mais il s'est avéré qu'une mousse phénolique n'y adhère pas, meme lorsqu'on applique au préalable une peinture appropriée. le seul moyen d'arriver à recouvrir une plaque métallique galvanisée d'une mousse synthétique constitue à employer de la mousse polyurétane, mais celle-ci est extrêmement conteuse et augmente le prix de telles plaques ou tôles outre mesure. En plus de telles plaques sont inflammables. I1 est donc le but de l'invention de trouver un moyen pour pouvoir confectionner une plaque ou tôle métallique galvanisée, sur laquelle on peut faire adhérer une mousse d'une matière pathétique autre que le polyurétane et qui de ce fait réunit les avantages d'etre inoxydable, de pouvoir présenter une surface d'un apect plaisant choisissable, autre isolante et bon marché. Une telle plaque ou tôle métallique galvanisée est caractérisée en ce qu'elle est recouverte au moins d'un côté d'une mousse phénolique avec interposition d'un film liant à base d'élastomères et de résines, de préférence phénoliques. Un procédé particulièrement indiqué pour la réalisation d'une telle plaque consiste dans l'exécution de toutes ou partie des opérations suivantes t a) Be ou les élastomères choisis sont malaxés ensemble avec des oxydes métalliques et un antioxydant. b) Les produits malaxés sont dissous ensemble avec des résines phénoliques, des rXsinates, des copolymères vinyliques et du tétraoxychromate de zinc dans un mélange de cétones, d'hydrocarbures aliphatiques et aromatiques et d'esters. c) la dissolution est étalée sur la plaque ou tôle galvanisée. d) Après solidification de la dissolution par cristallisation, avec ou sans chauffage, et éventuellement après façonnage, la plaque ou tôle enduite est coupée en des dimensions déterminées. e) Deux de ces plaques coupées ou une telle plaque et une plaque faite d'un autre matériau sont mises de champ dans un moule ou bien gabarit approprié à une certaine distance l'une de l'autre et l'interstice est rempli de manière connue d'une mousse phénolique ou analogue, par exemple par injection. f) Le cas échéant les deux plaques sont séparées en coupant la mousse les réunissant, dans un plan parallèle aux plaques situé de préférence à distance égale entre les deux plaques. La composition du film liant à base d'élastomères et de résines phénoliques peut par exemple autre la suivante Elastomère, de préférence polychloprène kg 144,000 oxydes métalliques 5,500 à 9,000 antioxydant, de préférence méthylbisphénol 1,500 résines terpène phénoliques 29,000 résinates 6,000 copolymères vinyliques 7,000 tétraoxychromate de zinc 5,000 cétones 407,000 hydrocarbures aliphatiques 443,000 hydrocarbures aromatiques 46,000 esters 36,000 La plaque galvanisée selon l'invention ci-dessus décrite peut se présenter sous différentes formes. Elle peut avoir une de ses surfaces galvanisées nue et lisse et l'autre surface recouverte de la mousse phénolique. Sa surface nue peut présenter un façonnage décoratif. Elle peut être recouverte de mousse phénolique des deux côtés. Elle peut se présenter sous forme de sandwich, dont les deux parois extérieures sont constituées soit les deux par des plaques métalliques galvanisées lisses ou façonnées, soit une par une telle plaque métallique galvanisée et l'autre par une plaque d'un autre matériau, par exemple de bois massif ou contreplaqué, de matière plastique, de verre, etc... L'invention met à la disposition de la construction à un prix modique des éléments de revêtement qui offrent, par rapport aux plaques de ce genre connues, beaucoup d'avantages et sont surtout ininflammables. REVENDICATIONS 1. Plaque ou tôle métallique galvanisée, notamment pour la construction, caractérisée en ce qu'elle est recouverte au moins d'un c8té d'une nausse phénolique avec interposition d'un fila liant à base d'élasto mères et de résines, de préférence phénoliques 2. Plaque ou tôle selon la revendication 1 caractérisée en ce que le film liant contient endehors d'élastozares et et de résines un ou plu sieurs ou la totalité des produits suivants z Oxydes métalliques, antioxydants, résines terpène phénoliques, résinates, copolymères vinyliques, tétraoxychromate de zinc, cétones, hydrocar bures aliphatiques ou arasatiques et esters. 3. Plaque en tilo selon la revendication 1 ou 2, caractérisée en ce qu'une de ses surfaces galvanisées est nue et lisse et l'autre surface est recouverte de la mousse phénolique 4. Plaque ou tôle selon une quelconque des revendications précédentes, caraetérisée en ce que la face nue présente un façonnage décora tif. 5. Plaque ou tilo selon une quelconque des revendications 1 à 3, carac térisée en ce qu'elle est recouverte de rousse phénolique des deux c@tés. 6. Plaque ou tôle selon une quelconque des revendications 1 à 4, caracté risée en ce qu'elle se présente sous forte de sandvich dont les deux paroi s extérieures soit contituées soit par deux plaques métalliques galvanisées lisses ou façonnées, soit une par une telle plaque et l'autre par une plaque d'un autre matériau, par exemple de bois massif ou controplaqué, de matière plastique, de verre ou d'autres matières analegues. 7. Precédé de réalisation pour la plaque ou tii. selon les revendications précédentes, caractérisé en ce qu'il comporte une ou plusieurs des opérations suivantes : a) Le ou les élastemères choisis sont malaxés ensemble avec des oxydes aétalliques et un antioxydant. b) Les produits malaxés sont dissoute ensemble avec des résines phéno liques, des résinates, des copolymères vinyliques et du tétraoxychremate de zinc dans un mélange de cétones, d'hydrocarbure aliphatiques ou aromatiques et d'esthers c) La dissolution est étalée sur la plaque ou tôle galvanisée. d) Après solidification de la dissolution par cristallisation, avec ou sans chauffage, et éventuellement après façonnage, la plaque ou tôle enduite est coupée en des dimensions déterminées. e) Deux de ces plaques coupées ou une telle plaque et une plaque faite d'un autre matériau sont mises de champ dans un moule ou bien gabarit approprié à une certaine distance l'une de l'autre et l'interstice est rempli de manière connue d'une mousse phénolique ou analogue, par exemple par injection. f) Le cas échéant les deux plaques sont séparées en coupant la mousse les réunissant dans un plan parallèle aux plaques, situé de préférence à distance egale entre les deux plaques.